(57)【特許請求の範囲】
【請求項１】
はんだ付け用フラックスであって、
レジン又はロジンの第１の成分を５質量％から９９質量％、
基材への付着の際にフラックスに可撓性を提供する、少なくとも反応性希釈剤を含む第２の成分を１５質量％から８０質量％、
１，６−ヘキサンジオールジグリシジルエーテル、アリルグリシジルエーテル、ノルマル−ブチルグリシジルエーテル、ポリプロピレングリコールジグリシジルエーテル、トリデシルグリシジルエーテル、ビスフェノール−Ａジグリシジルエーテル系レジン、ビスフェノール−Ａジグリシジルエーテル系レジン、メチレンジアニリンテトラグリシジルエーテル、トリスヒドロキシフェニルメタントリグリシジルエーテル、１，４−ブタンジオールジグリシジルエーテル、１，６−ヘキサンジオールジグリシジルエーテル、ポリプロピレングリコールジグリシジルエーテル、トリメチロールプロパントリグリシジルエーテル、ヒマシ油（ｃａｔｒｏ  ｏｉｌ）グリシジルエステル、及びそれらの組合せから選択される前記反応性希釈剤を１０質量％以上２５質量％、
感光性成分を０質量％から１５質量％、及び
カルボン酸、スルホン酸、ホスホン酸、リン酸エステル、アミノ酸、アルカノールアミン、ハロゲン化物担持化合物、及びそれらの組合せから選択される活性化剤を残部、
のみを合計１００質量％含むこと特徴とするフラックス。
【請求項２】
前記第２の成分が、オリゴマー成分又はポリマー成分を含む請求項１に記載のフラックス。
【請求項３】
前記第２の成分が、ポリアミド、アクリル、エチレンアクリルコポリマー、又はそれらの混合物を含む請求項２に記載のフラックス。
【請求項４】
前記第１の成分が、活性化ロジン付加物又はロジンエーテルを含む請求項１に記載のフラックス。
【請求項５】
前記第１の成分の量及び前記第２の成分の量が、接着性フラックスを提供するよう独立して選択される請求項１に記載のフラックス。
【請求項６】
前記フラックスが、前記基材上での乾燥時に不粘着性である請求項１に記載のフラックス。
【請求項７】
請求項１に記載のフラックスでプレコートされていることを特徴とする電気部品。
【請求項８】
請求項１に記載のフラックスでプレコートされていることを特徴とする光起電性リボン。
【請求項９】
請求項１に記載のフラックスを含むことを特徴とするはんだプリフォーム。
【請求項１０】
請求項１に記載のフラックスを含むことを特徴とするフラックスフィルム。
【請求項１１】
請求項１に記載のフラックスを提供することを含むことを特徴とする、はんだ付け処理の促進方法。
【発明の詳細な説明】
【技術分野】
【０００１】
本明細書に開示の技術の実施形態は、一般にフラックスに関する。より具体的には、本明細書に開示の技術の実施形態は、コーティングし乾燥した後に可撓性で不粘着性のままであるフラックスに関する。
【背景技術】
【０００２】
はんだ材料を基材にぬらすのにフラックスが必要なのは、はんだ付け処理の本質である。フラックスは、はんだ上及び基材上の両方で酸化物表面層に反応し、そうすることにより酸化物表面層を除去する。これは、リフロー中に清浄金属が存在することを確保し、そうすることによりぬれ及び関連する金属間形成を進行させることができる。
【０００３】
フラックスは一般に、リフロー前に金属表面上に塗装、噴霧又は他の方法で分注できる液体として提供される。また、かかる液体フラックスは、金属表面をプレコートするために使用できる。この場合、フラックスを金属上に付着させ、使用前に乾燥する。このアプローチは、多くの場合、プリフォームのために採用される。
【発明の概要】
【０００４】
第１の態様によれば、第１の成分及び付着後の可撓性を提供する有効量の第２の成分を含むフラックスが提供される。いくつかの例において、フラックスはまた、接着性であってもよい。いくつかの例において、フラックスは、フラックスが添加される成分の表面上での望ましくない化学種の形成を減少させる、抑止する、又は防止するのに有効な、第３の成分を含んでいてもよい。他の例において、フラックスは、所望の表面上への付着前又は付着後に、フラックスを軟化させる又は可撓性にするのに有効な第４の成分を含んでいてもよい。第１、第２、第３及び第４の成分の例示的な化合物は、以下でより詳細に論じる。いくつかの例において、フラックスは、所望の物理的又は化学的特性をフラックスに提供する他の成分を含有していてもよい。いくつかの例において、第１、第２、第３又は第４の成分の量は、フラックスの粘着性を制御するよう選択されてもよい。いくつかの例において、第３の成分又は第４の成分の量は、不粘着性及び透明フラックスについて所望の度合いの硬化をもたらすよう選択されてもよい。
【０００５】
別の一態様によれば、活性化ロジン及び付着後にロジンフラックスを可撓性にする有効量のポリマー成分を含むロジンフラックスが開示される。いくつかの例において、ポリマー成分は、レジン又はロジンと混合される又は組み合わされて、フラックスを提供してもよい。他の例において、活性化剤、軟化剤、可塑剤等もまた、活性化ロジン成分、及び任意選択でレジン又はロジンに添加し、フラックスを提供できる。いくつかの例において、反応性希釈剤を添加し、熱又はＵＶ硬化性弾性フラックス配合物を提供できる。
【０００６】
別の一態様によれば、フラックスでプレコートされた部分が提供される。いくつかの例において、部分上にコートされたフラックスは、表面上への付着後にフラックスを高度に活性及び可撓性にする、有効量の活性化ロジン及びポリマー成分を含んでいてもよい。他の例において、部分上にコートされたフラックスは、第１の成分及びフラックスがコート及び乾燥された後に可撓性フラックスを提供する有効量の第２の成分を含む。いくつかの例において、部分上にコートされたフラックスはまた、所望の物理的又は化学的特性をフラックスに提供する追加の成分を含んでいてもよい。
【０００７】
追加の一態様によれば、フラックス及びフラックスを使用するための説明書を含むキットが提供される。いくつかの例において、キットのフラックスは、表面上への付着後にフラックスを可撓性及び活性にする、有効量の活性化ロジン付加物及びポリマー成分を含んでいてもよい。
【０００８】
他の例において、フラックスは、第１の成分及びフラックスがコートされ乾燥された後に可撓性フラックスを提供する有効量の第２の成分を含む。いくつかの例において、キットはまた、フラックスでコートされた１つ又は複数の部分を含んでいてもよい。いくつかの例において、キットはまた、フラックスとの使用のためのはんだを含んでいてもよい。
【０００９】
別の一態様によれば、電気部品上に付着した有効量の可撓性フラックスを含む電気部品が開示される。いくつかの例において、フラックスは、電気部品の表面上への付着後にフラックスを可撓性にする、有効量の活性化ロジン付加物及びポリマー成分を含んでいてもよい。他の例において、フラックスは、第１の成分及びフラックスがコートされ乾燥された後に活性で可撓性のフラックスを提供する有効量で存在する第２の成分を含む。いくつかの例において、電気部品上に付着したフラックスはまた、所望の物理的又は化学的特性をフラックスに提供する追加の成分を含んでいてもよい。
【００１０】
追加の一態様によれば、プリフォームの製造方法が開示される。いくつかの例において、この方法は、部分の表面上に可撓性フラックスを付着させることを含む。他の例において、この方法はまた、付着したフラックスを乾燥させることを含んでいてもよい。追加の例において、ホットメルト及び／又は溶媒乾燥処理を使用できる。いくつかの例において、この方法は、プリフォームを包装すること更に含んでいてもよい。プリフォームの製造において使用できる追加の工程は、以下より詳細に論じる。
【００１１】
別の一態様によれば、可撓性フラックス及び可撓性フラックスを部分、例えば電気又は機械部品とともに使用するための説明書を提供することを含む、フラックスにコートされた部分の生成促進方法が提供される。いくつかの例において、この方法は、可撓性フラックス及び部分、例えば電気又は機械部品との使用のためのはんだを提供することを更に含んでいてもよい。
【００１２】
追加の一態様によれば、レジン、フラックスの付着後にフラックスに可撓性を提供する有効量の活性化ロジン付加物及びオリゴマー成分又はポリマー成分、活性化剤、並びに界面活性剤を含むフラックスが開示される。例示的レジン、オリゴマー／ポリマー成分、活性化剤及び界面活性剤は、本明細書に記載されている。
【００１３】
別の一態様によれば、活性化ロジン付加物、フラックスの付着後にフラックスに可撓性を提供する有効量のポリマー成分、活性化剤、及び可塑剤を含むフラックスが提供される。例示的なロジン、ポリマー成分、活性化剤及び可塑剤は、本明細書に開示されている。
【００１４】
追加の一態様によれば、レジン、フラックスの付着後にフラックスに可撓性を提供する有効量の活性化ロジン付加物及び反応性希釈剤、活性化剤、並びに可塑剤を含むフラックスが開示される。例示的なロジン付加物、反応性希釈剤、活性化剤及び可塑剤は、本明細書に記載されている。
【００１５】
別の一態様によれば、活性化ロジン付加物、ロジンエステル、有効量のポリマー成分、活性化剤、及び界面活性剤を含むフラックスが提供される。例示的な活性化ロジン付加物、ロジンエステル、ポリマー成分、活性化剤及び界面活性剤は、本明細書に記載されている。
【００１６】
追加の一態様によれば、活性化レジン、オリゴマー成分、活性化剤、及び表面上への付着前又は付着後にフラックスを柔軟にする有効量の可塑剤を含むフラックスが開示される。例示的なロジン、ポリマー成分、活性化剤及び可塑剤は、本明細書に記載されている。
【００１７】
別の一態様によれば、活性化レジン、ポリマー成分、活性化剤、及び表面上への付着前又は付着後にフラックスを柔軟にする有効量の可塑剤を含むフラックスが提供される。例示的なロジン、ポリマー成分、活性化剤及び可塑剤は、本明細書に記載されている。
【００１８】
追加の一態様によれば、レジン、ポリマー成分、活性化剤、及び粘着性フラックスに粘着性を提供する有効量の可塑剤を含むフラックスが開示される。例示的なレジン、ポリマー成分、活性化剤及び可塑剤は、本明細書に記載されている。
【００１９】
追加の一態様によれば、レジン、ポリマー成分、活性化剤、及び可塑剤を含む接着性フラックスが開示され、レジン及びポリマー成分はそれぞれ、接着性フラックスを提供する有効量で存在する。例示的なレジン、ポリマー成分、活性化剤及び可塑剤は、本明細書に開示されている。
【００２０】
別の一態様によれば、ロジン、ポリマー成分、活性化剤、及び可塑剤を含む接着性フラックスが提供され、ロジン及びポリマー成分はそれぞれ、接着性フラックスを提供する有効量で存在する。例示的なロジン、ポリマー成分、活性化剤及び可塑剤は、本明細書に開示されている。
【００２１】
別の一態様によれば、活性化ロジン付加物、オリゴマー成分又はポリマー成分、活性化剤、及び粘着性フラックスに粘着性を提供するための有効量の可塑剤を含むフラックスが提供される。例示的な活性化ロジン、ポリマー成分、活性化剤及び可塑剤は、本明細書に開示されている。
【００２２】
追加の一態様によれば、活性化ロジン付加物、熱硬化性フラックスを提供する反応性希釈剤、有効量の活性化剤、及び可塑剤を含む熱硬化性フラックスが開示される。例示的な活性化ロジン付加物、反応性希釈剤、活性化剤及び可塑剤は、本明細書に記載されている。
【００２３】
追加の一態様によれば、活性化ロジン付加物、ポリマー成分、熱硬化性フラックスを提供する反応性希釈剤、有効量の活性化剤、及び界面活性剤を含む熱硬化性フラックスが開示される。例示的な活性化ロジン付加物、ポリマー成分、反応性希釈剤、活性化剤及び界面活性剤は、本明細書に記載されている。
【００２４】
別の一態様によれば、活性化ロジン付加物、反応性希釈剤、感光性フラックスを提供する有効量の活性化剤及び感光性成分を含む感光性フラックスが提供される。例示的なロジン付加物、反応性希釈剤、活性化剤、感光性成分及び可塑剤は、本明細書に開示されている。
【００２５】
別の一態様によれば、活性化ロジン付加物、ポリマー成分、反応性希釈剤、感光性を提供する有効量の活性化剤及び感光性成分並びに可塑剤を含む感光性フラックスが提供される。例示的なロジン付加物、ポリマー成分、反応性希釈剤、活性化剤、感光性成分及び可塑剤は、本明細書に開示されている。
【００２６】
追加の特徴及び態様は、以下でより詳細に論じる。本発明の他の利点、新規の特徴及び対象は、以下の本発明の詳細な説明から明らかになる。
【発明を実施するための形態】
【００２７】
多くのフラックスに伴う問題の１つは、付着したフラックスが乾燥時に砕けやすいことである。コートされた製品の輸送及び取扱いにおいて、フラックスは磨耗する又は割れ落ちることがある。これは、はんだ付け処理中のぬれの劣化をもたらしうる。本明細書に開示のフラックス配合物の実施形態は、現存するフラックスコーティングのこれら及び他の欠点のうちの少なくともいくつかを克服する。処理プロトコルもまた、本明細書に開示されている。
【００２８】
いくつかの例によれば、本明細書に開示のフラックスは、電気部品、例えばプリント基板、機械部品、例えば配管用途で使用される銅管、又は結合される必要がありうる他の部品を組み立てるためのはんだ付け操作において使用できる。いくつかの例において、フラックスは、半導体部品のアセンブリ、光起電システム、例えばソーラーパネル等において使用できる。
【００２９】
いくつかの例によれば、本明細書に開示のフラックスの実施形態は、可撓性で所望の表面に接着してもよい。いくつかの例において、可撓性フラックスは粘着性であってもよく、他の例において、可撓性フラックスは非粘着性であってもよい。フラックスの粘着性は、例えば、１９９８年３月のＩＰＣ−ＴＭ−６５０  Ｍｅｔｈｏｄ  ２．４．４４を使用して評価されてもよい。フラックスが粘着性である度合いは、フラックス中の成分の好適な量を選択することにより制御されてもよい。より具体的には、フラックスの粘着度は、有利には、以下でより詳細に論じるとおり、第３及び第４の成分の量に基づいて制御されてもよい。フラックスが最低限の接着性である又は接着性でない例において、接着剤は、所望の表面上にフラックスを保持するために使用できる。
【００３０】
いくつかの実施形態によれば、第１の成分及びフラックスがコート及び乾燥された後に可撓性フラックスを提供する有効量の第２の成分を含むフラックスが提供される。本明細書において使用される「可撓性の」又は「可撓性」という用語は、破断又は割れなしに容易に屈曲できる（又は屈曲されうる）又は変形できる等のフラックスを指す。可撓性はまた、基材上に付着したフラックス層の柔軟性及び接着性を指す。可撓性は、接着性の方法、例えば２００３年のＡＳＴＭ  １６７６−０３と類似の方法を使用して評価されてもよい。
【００３１】
いくつかの例において、第１の成分はレジンであってもよい。いくつかの例において、レジンは、酸性、中性又は塩基性であってもよい。いくつかの実施形態において、レジンは、天然レジンであってもよく、又は合成レジンであってもよい。天然及び合成レジンの組合せもまた使用できる。本明細書に開示のフラックスにおける使用のための例示的なレジンには、フェノールレジン、熱硬化性レジン、熱可塑性レジン等が含まれるが、これに限定されない。使用できる他のレジンの例には、ＴＡＣＯＬＹＮ  １０６５レジン分散液、ＴＡＣＯＬＹＮ  １０７０レジン及びＦＯＲＡＬ  ８５−５５ＷＫＸレジン（これらのそれぞれはまた、Ｈｅｒｃｕｌｅｓ，Ｉｎｃ．、Ｗｉｌｍｉｎｇｔｏｎ，Ｄｅｌ．，ＵＳＡから入手可能である）が含まれるが、これに限定されない。シェラック（天然ゴムラック）、合成及び天然ワックスもまた、単独で又は他の材料と組み合わせて使用できる。追加の好適なレジンは、本開示の利点を鑑みて、当業者により容易に選択されると考えられる。
【００３２】
他の実施形態において、フラックスの第１の成分は、ロジンであってもよい。それらだけでは、ほとんどのロジンは脆く砕けやすい。好適な量の本明細書に開示のフラックスの第２の成分で変性される又はそれと組み合わされるとき、フラックス配合物全体が乾燥時に可撓性である。いくつかの例において、ロジンは、酸性、中性又は塩基性であってもよい。いくつかの実施形態において、ロジンは、天然レジンであってもよく、又は合成ロジンであってもよい。いくつかの例において、ロジンは、高軟化点付加物を形成することにより活性化されてもよい。天然及び合成ロジンの組合せもまた使用できる。例示的なロジンには、未変性ロジン、例えばゴムロジン、トール油ロジン、若しくはウッドロジン、又は変性若しくは改質ロジン、例えば水添ロジン、不均化ロジン、ロジンエステル、又はロジン変性レジンが含まれるが、これに限定されない。変性及び未変性ロジンの組合せもまた使用できる。他の好適なロジンには、例えば、ロジンの酸又は無水物付加物が含まれる。活性化ロジンは、フラックスに追加の活性を提供してもよい。
【００３３】
いくつかの例において、本明細書に開示のフラックスの第２の成分は、典型的には、乾燥後に可撓性及び／又は高度に接着した、例えば２００２年のＡＳＴＭ  Ｔａｐｅ  Ｔｅｓｔ  Ｄ３３５９−０２を合格するフラックスを提供するよう選択される。いくつかの例において、第２の成分は、オリゴマー、ポリマー、レジン、アミド、アミン、反応性希釈剤及びそれらの混合物から選択されてもよい。いくつかの例において、許容可能な高レベルのコーティング後の柔軟性を示すオリゴマー又はポリマーを、ベース担体において使用できる。いくつかの例において、ポリマーは、ポリアミドレジン（例えば、Ｃｏｇｎｉｓ  Ｃｏｒｐ．ＩＬ  ＵＳＡにより供給されるＶｅｒｓａｍｉｄ製品、Ａｒｉｚｏｎａ  Ｃｈｅｍｉｃａｌ，ＦＬ，ＵＳＡにより供給されるＵｎｉ−Ｒｅｚ製品）、アクリルレジン（例えば、Ｒｏｈｍ  ＆  Ｈａａｓにより供給されるＰａｒａｌｏｉｄレジン、Ｄｕｐｏｎｔにより供給されるＥｌｖａｃｉｔｅアクリルレジン）、及びエチレンアクリルコポリマー（例えば、Ａｌｌｉｅｄ  Ｓｉｇｎａｌにより供給されるＡＣ−５１２０、Ｄｕｐｏｎｔにより供給されるＮｕｃｒｙｌ）のうちの任意の１つ又は複数から選択されてもよい。いくつかの例において、重合ロジン及びオリゴマーが、Ｅａｓｔｍａｎ社（Ｄｙｍｅｒｅｘ及びＰｏｌｙ−Ｐａｌｅシリーズ製品）、Ａｒａｋａｗａ  Ｃｈｅｍｉｃａｌｓ  Ｉｎｃ．、Ｈｅｒｃｕｌｅｓ  Ｉｎｃ．等の供給者のうちの任意の１つ又は複数から選択されてもよい。いくつかの例において、ポリアミド、アクリル、エチレンアクリルコポリマー及びそれらの高級同族体の混合物を第２の成分として使用できる。本明細書に開示のフラックスの第２の成分としての使用のための追加の好適な材料は、本開示の利点を鑑みて、当業者により容易に選択されると考えられる。
【００３４】
いくつかの例によれば、第１の成分及び第２の成分の正確な質量パーセントは、可撓性フラックスが生成されるという条件で可変的であってもよい。フラックス配合物において使用される第２の成分の量及び特性に基づいて、第１の成分の量を変化させることが所望されてもよい。同様に、第２の成分の量は、存在する第１の成分の量に基づいて変化させてもよい。いくつかの例において、約５質量パーセントから約９９質量パーセントの第１の成分、より具体的には約１５質量パーセントから約９５質量パーセントの第１の成分が、フラックス配合物中に存在する。本明細書で論じられるとおり、フラックス配合物の第２の成分は、可撓性フラックスを提供する有効量で存在する。いくつかの例において、第２の成分の量は、約１質量パーセントから約８０質量パーセント、より具体的には約５質量パーセントから約５０質量パーセント、例えば約１５質量パーセントから約３５質量パーセントで変化してもよい。第１の成分は、典型的には、接着性、可撓性、及び／又はフラックス活性を提供する好適な量で選択される。第２の成分の量は、フラックス中に存在する他の成分の特性に応じて、これらの例示的範囲より多くても少なくてもよい。
【００３５】
いくつかの例において、フラックスは、フラックスが添加される成分の表面上での望ましくない化学種の形成を減少させる、抑止する、又は防止するのに有効な、第３の成分を含んでいてもよい。いくつかの例において、第３の成分は、抗酸化剤又は活性化剤であってもよい又はそれらを含んでいてもよい。第３の成分が抗酸化剤である例において、抗酸化剤は、フラックスが付着される表面上の酸化物の形成を減少させるか、抑止する又は防止する有効量で存在する。例示的抗酸化剤には、アミン、フェノール、アルデヒド及びアミンの縮合生成物、クロム酸エステル、亜硝酸エステル、リン酸エステル、ヒドラジン、及びアスコルビン酸が含まれるが、これに限定されない。
【００３６】
第３の成分が活性化剤である例において、活性化剤は、カルボン酸、スルホン酸、ホスホン酸、リン酸エステル、アミノ酸、アルカノールアミン、ハロゲン化物担持化合物、及びそれらの組合せである化合物の一般的クラスに含まれる１つ又は複数の化合物であってもよい。本明細書に開示のフラックスにおける使用に好適な例示的活性化剤には、カルボン酸（アジピン酸、フマル酸、マレイン酸、マロン酸、グルタル酸、コハク酸、パラ第三級ブチル安息香酸、トリメリット酸、トリメシン酸、ヘミメリット酸等）、イオン性ハロゲン化物、アミンハロゲン化水素酸塩（ジメチルアミンハロゲン化水素酸塩、シクロヘキシルアミンハロゲン化水素酸塩、ジエチルアミンハロゲン化水素酸塩等）、非イオン性ハロゲン化物（二臭化スチレン、ジブロモブテンジオール等）、長鎖脂肪酸（パルミチン酸、ミリスチル酸、ステアリン酸等）、アミン（グアニジン、トリイソプロパノールアミン、アルキレンアミン等）、アンモニウム塩、例えばフルオロホウ酸塩及び臭化物、界面活性剤、脂質、脂肪、ワックス等が含まれるが、これに限定されない。他の例において、１つ又は複数のモノカルボン酸、ジカルボン酸又はポリカルボン酸を活性化剤として使用できる。他の好適な活性化剤には、ケトカルボン酸、レブリン酸、スルホン酸、ベンゼンスルホン酸、トルエンスルホン酸、ホスホン酸、ホスホノ酢酸、１−ヒドロキシエチリデン−１，１−ジホスホン酸及びフェニルホスホン酸が含まれるが、これに限定されない。エステル、例えば脂肪族アルコール、脂肪族エトキシル化アルコール、芳香族アルコール又は芳香族エトキシル化アルコールをベースとするリン酸エステル、一リン酸エステル、二リン酸エステルもまた、活性化剤として使用できる。いくつかの例において、１つ又は複数の酸を、活性化剤として使用できる。活性化剤として使用できる例示的な他の化合物には、グリシン、アミノ酪酸、アミノ吉草酸、アルカノールアミン、トリイソプロパノールアミン、トリエタノールアミン、非イオン性ハロゲン化物化合物又は有機ハロゲン化物、例えばｔｒａｎｓ−２，３−ジブロモ−２−ブテン−１，４−ジオール、メソ−２，３−ジブロモコハク酸、５−ブロモサリチル酸、３，５−ジブロモサリチル酸、水溶性モノ及びジブロモ化合物、並びにハロゲン化物フリー水溶性化合物が含まれるが、これに限定されない。活性化剤としての使用に好適な追加の化合物は、本開示の利点を鑑みて、当業者により容易に選択されると考えられる。
【００３７】
いくつかの例において、フラックスは、補助活性化剤パッケージ（ｓｕｐｐｏｒｔｉｎｇ  ａｃｔｉｖａｔｏｒ  ｐａｃｋａｇｅ）の形態をとりうる１つ又は複数の活性化剤を含んでいてもよい。いくつかの例において、補助活性化剤パッケージは、フラックスとともに使用されるはんだ材料に適切な１つ又は複数の活性化剤を含む。いくつかの例において、活性化剤パッケージはまた、はんだ付けされる基材を含んでいてもよく、適用の電気化学的／腐食要件を満たすのに役立つ。
【００３８】
いくつかの例によれば、フラックスにおいて使用される第３の成分の量は、変化してもよい。いくつかの例において、第３の成分は、フラックスの総質量に対して、約０質量パーセントから約３０質量パーセント、より具体的には約０質量パーセントから約２０質量パーセント、例えば約０質量パーセントから約１０質量パーセントで存在する。第３の成分の量は、典型的には、可撓性及び活性を提供するために選択される。
【００３９】
いくつかの例において、第４の成分は、１つ又は複数の可塑剤であってもよい又はそれらを含んでいてもよい。正確にどの可塑剤が使用されるかは、少なくとも部分的に、第１、第２及び第３の化合物に選択される化合物による。いくつかの例において、好適な可塑剤は、フラックス全体が柔軟であり、可塑剤を有しないフラックスよりも柔軟になるように選択されてもよい。本明細書に開示のフラックスにおける使用に好適な可塑剤の例示的な一般的クラスには、フタル酸エステル系可塑剤、アジピン酸エステル系可塑剤、トリメリット酸エステル、マレイン酸エステル、セバシン酸エステル、安息香酸エステル、エポキシ化植物油、スルホンアミド、有機リン酸エステル、グリコール、ポリエーテル及び様々なエチレンオキシド−プロピレンオキシド（ＥＯ／ＰＯ）コポリマーが含まれるが、これに限定されない。本明細書に開示のフラックスにおける使用に好適な具体的な例示的可塑剤には、テトラヒドロフルフリルアルコール、フタル酸ビス（２−エチルヘキシル）（ＤＥＨＰ）、フタル酸ジイソノニル（ＤＩＮＰ）、フタル酸ビス（ｎ−ブチル）（ＤｎＢＰ、ＤＢＰ）、フタル酸ブチルベンジル（ＢＢｚＰ）、フタル酸ジイソデシル（ＤＩＤＰ）、フタル酸ジ−ｎ−オクチル（ＤＯＰ又はＤｎＯＰ）、フタル酸ジエチル（ＤＥＰ）、フタル酸ジイソブチル（ＤＩＢＰ）、フタル酸ジ−ｎ−ヘキシル、アジピン酸ジメチル（ＤＭＡＤ）、アジピン酸モノメチル（ＭＭＡＤ）、アジピン酸ジオクチル（ＤＯＡ）、トリメリット酸トリメチル（ＴＭＴＭ）、トリメリット酸トリ−（２−エチルヘキシル）（ＴＥＨＴＭ−ＭＧ）、トリメリット酸トリ−（ｎ−オクチル，ｎ−デシル）（ＡＴＭ）、トリメリット酸トリ−（ヘプチル，ノニル）（ＬＴＭ）、トリメリット酸ｎ−オクチル（ＯＴＭ）、マレイン酸ジブチル（ＤＢＭ）、マレイン酸ジイソブチル（ＤＩＢＭ）、セバシン酸ジブチル（ＤＢＳ）、Ｎ−エチルトルエンスルホンアミド（オルト及び５パラ異性体）、Ｎ−（２−ヒドロキシプロピル）ベンゼンスルホンアミド（ＨＰ  ＢＳＡ）、Ｎ−（ｎ−ブチル）ベンゼンスルホンアミド（ＢＢＳＡ−ＮＢＢＳ）、リン酸トリクレジル（ＴＣＰ）、リン酸トリブチル（ＴＢＰ）、ジヘキサン酸トリエチレングリコール（３Ｇ６，３ＧＨ）、ジヘプタン酸テトラエチレングリコール（４Ｇ７）、ニトロベンゼン、二硫化炭素及びサリチル酸Ｐ−ナフチル、クエン酸トリエチル（ＴＥＣ）、クエン酸アセチルトリエチル（ＡＴＥＣ）、クエン酸トリブチル（ＴＢＣ）、クエン酸アセチルトリブチル（ＡＴＢＣ）、クエン酸トリオクチル（ＴＯＣ）、クエン酸アセチルトリオクチル（ＡＴＯＣ）、クエン酸トリヘキシル（ＴＨＣ）、クエン酸アセチルトリヘキシル（ＡＴＨＣ）、クエン酸ブチリルトリヘキシル（ＢＴＨＣ，クエン酸トリヘキシルｏ−ブチリル）、クエン酸トリメチル（ＴＭＣ）、ニトログリセリン（ＮＧ）、三硝酸ブタントリオール（ＢＴＴＮ）、三硝酸メトリオール（ｍｅｔｒｉｏｌ  ｔｒｉｎｉｔｒａｔｅ）（ＭＥＴＮ）、二硝酸ジエチレングリコール（ＤＥＧＮ）、ビス（２，２−ジニトロプロピル）ホルマール（ＢＤＮＰＦ）、ビス（２，２−ジニトロプロピル）アセタール（ＢＤＮＰＡ）、２，２，２−ト��ニトロエチル２−ニトロキシエチルエーテル（ＴＮＥＮ）、スルホン酸化ナフタレンホルムアルデヒド系１５物質、スルホン酸化メラミンホルムアルデヒド系物質、及びポリカルボン酸エーテル、テレフタル酸ジオクチル２，５−ジメチル−２，５ヘキサンジオール（ＤＯＴＰ）が含まれるが、これに限定されない。追加の好適な可塑剤は、本開示の利点を鑑みて、当業者により容易に選択されると考えられる。
【００４０】
いくつかの例において、反応性希釈剤は、ロジンベース又はロジンフリー活性化剤のいずれかとともに使用できる。かかる配合物は、可撓性フラックスを達成するために熱硬化できる。反応性希釈剤の例には、１，６−ヘキサンジオールジグリシジルエーテル、アリルグリシジルエーテル、ノルマル−ブチルグリシジルエーテル、ポリプロピレングリコールジグリシジルエーテル、トリデシルグリシジルエーテル、ビスフェノール−Ａジグリシジルエーテル系レジン、ビスフェノール−Ａジグリシジルエーテル系レジン、メチレンジアニリンテトラグリシジルエーテル、トリスヒドロキシフェニルメタントリグリシジルエーテル、１，４−ブタンジオールジグリシジルエーテル、１，６−ヘキサンジオールジグリシジルエーテル、ポリプロピレングリコールジグリシジルエーテル、トリメチロールプロパントリグリシジルエーテル、ヒマシ油（ｃａｔｒｏ  ｏｉｌ）グリシジルエステル等が含まれていてもよいが、これに限定されない。追加の活性化剤には、マルキドレジン（Ｍａｌｋｙｄ  ｒｅｓｉｎ）、マレイン酸化ロジン、アミン誘導体化ロジン、メチレンジアニリン活性化剤、トリエチレンテトラミン、ａｎｃａｍｉｎｅ（商標）、メチレンジアニリン付加物、有機無水物活性化剤、ノルボルネン型無水物活性化剤、ジアミノジフェニルスルホン活性化剤、ＢＦ３−アミン促進剤、ポリアミン、ポリアミド、イミダゾール系活性化剤等が含まれる。
【００４１】
いくつかの例において、可撓性フラックスコーティングは、反応性希釈剤とともに感光性成分で達成できる。光増感剤の例には、ベンゾフェノン、アセトフェノン、ベンジン及びベンゾイン化合物、チオキサントン（ｔｈｉｘａｎｔｈｏｎｅｓ）、キノン誘導体、Ｉｒｇａｃｕｒｅ  １８４、Ｉｒｇａｃｕｒｅ  １２７、Ｉｒｇａｃｕｒｅ  １７００、Ｉｒｇａｃｕｒｅ  ２５５９、Ｃｉｂａ  ｄａｒｏｃｕｒｅ（登録商標）１１７３、及びｃｈｅｍｃｕｒｅシリーズの光開始剤が含まれていてもよいが、これに限定されない。
【００４２】
配合は変化してもよく、感光性成分は、好ましくは、硬化した可撓性フラックスを達成する有効量で存在する。例示的な量には、０質量パーセントから約１５質量パーセント、より具体的には約０質量パーセントから約１０質量パーセント、例えば約０質量パーセントから約５質量パーセントが含まれるが、これに限定されない。
【００４３】
いくつかの例において、フラックス配合物において使用される第４の成分の正確な量は変化してもよく、好ましくは、第４の成分を含まないフラックスと比較してフラックスを軟化させる有効量で存在する。例示的な量には、０質量パーセントから約１５質量パーセント、より具体的には約０質量パーセントから約１０質量パーセント、例えば約０質量パーセントから約５質量パーセントが含まれるが、これに限定されない。第４の成分の量は、典型的には、可撓性を提供するために選択される。
【００４４】
いくつかの例において、フラックスは、所望の物理的又は化学的特性をフラックスに提供する他の成分を含有していてもよい。例えば、フラックスは、フラックスが一定の温度を超えたという視覚フィードバックを提供する示温物質を含んでいてもよい。例示的な示温物質には、Ｉｒｇａｌｉｔｅ  ｂｏｒｄｅａｕｘ（Ｃｉｂａ  Ｇｅｉｇｙ（Ｔａｒｒｙｔｏｗｎ、ＮＹ））、Ａｃｉｄ  Ｒｅｄ（Ｓｉｇｍａ−Ａｌｄｒｉｃｈ（Ｓｔ．Ｌｏｕｉｓ、ＭＯ））、及びＩｒｇａｌｉｔｅ  Ｒｅｄ  ＮＢＳＰ（Ｃｉｂａ  Ｇｅｉｇｙ）が含まれるが、これに限定されない。示温物質としての使用に好適な追加の材料は、本開示の利点を鑑みて、当業者により容易に選択されると考えられる。
【００４５】
いくつかの例において、フラックスは、フラックスに所望の色を付与する染料又は着色剤を含んでいてもよい。いくつかの例において、フラックスは、印（例えば、フラックスの供給者がＦｒｙ’ｓ  Ｍｅｔａｌｓである）、フラックスの組成（例えば、有鉛フラックス、鉛フリーフラックス、ハロゲン化物フリーフラックス等）を提供するよう、又はどのタイプのはんだがフラックスとともに使用されるべきかの指標を提供するよう色分けされていてもよい。いくつかの例において、フラックスは、特定の用途のために色分けされていてもよい。例えば、プリント基板用途での使用に好適なフラックスが青色であってもよく、銅管用途での使用に好適なフラックスは赤色であってもよく、ろう付け用途に好適なフラックスは黄色であってもよい。
【００４６】
いくつかの実施形態において、可撓性フラックスは、かかるフラックスを従来の非可撓性フラックスと区別する第１の色ですべて色分けされていてもよい。本明細書に開示のフラックスにおける使用に好適な着色剤を選択することは、本開示の利点を鑑みて、当業者の能力の範囲内だと考えられる。
【００４７】
いくつかの例において、着色剤は、ＵＶ光源に着色剤を曝露することにより観察できるように、ＵＶ感受性であってもよく、又はＵＶ光線を吸収してもよい。例示的なＵＶ感受性着色剤には、Ｂｌａｎｋｏｐｈｏｒ  ＳＯＬ（Ｂａｙｅｒ）、Ｏｐｔｉｂｌａｎｃ  ＳＰＬ−１０（３  Ｖ  Ｉｎｃ．）及びＴｉｎｏｐａｌ  ＳＦＰ（Ｃｉｂａ）が含まれるが、これに限定されない。使用されるＵＶ感受性着色剤の正確な量は変化してもよく、例示的な量には、約０．０００５質量％から約１質量％が含まれるが、これに限定されない。
【００４８】
いくつかの例によれば、フラックスはまた、フラックスに所望の特性を付与する他の物質を含有していてもよい。例えば、粘度調整剤、界面活性剤、チキソトロピー剤等を、フラックスのより容易な取扱い又は所望の表面上への付着に役立つ所望の粘稠度又は特性を提供するために、フラックスに追加できる。例示的な粘度調整剤には、グリセロール、グリコール、スタビライト（ｓｔａｂｉｌｉｔｅ）、アルキルグリシジルエーテル、エチルセルロース、ヒドロキシプロピルセルロース、メタクリル酸ブチル、及び長石が含まれるが、これに限定されない。
【００４９】
いくつかの例において、粘度調整剤は、少なくとも約２５，０００ｇ／ｍｏｌ、より具体的には少なくとも約５０，０００ｇ／ｍｏｌの分子量を有するポリマーであってもよい。例示的なチキソトロピー剤には、クレイ、ゲル、ゾル、ワックス、ポリアミド、酸化ポリエチレン（ｏｘｉｄｉｚｅｄ  ｐｏｌｙ  ｅｔｈｙｅｎｅｓ）、ポリアミド／ポリエチレン混合物等が含まれるが、これに限定されない。
【００５０】
いくつかの例において、表面ぬれは、１つ又は複数のアニオン性界面活性剤又は他の界面活性剤の追加により促進されてもよい。好適な界面活性剤の例には、フッ素化界面活性剤、シロキサン又はシラン変性界面活性剤が、非イオン性、カチオン性及び両性界面活性剤とともに含まれる。実際には、界面活性剤は一般に、フラックスの２．０質量％未満の濃度で存在する。
【００５１】
いくつかの例において、界面活性剤濃度は、フラックスの１．０質量％以下であってもよい。界面活性剤の濃度は、フラックスがはんだ付けされる表面を十分にぬらすこと可能にするよう選択されてもよい一方で、はんだ付け後に残されるフラックス残留物のレベルには実質的に寄与しない。非イオン性、カチオン性及び両性界面活性剤もまた使用できる。例示的な界面活性剤には、Ｅ．Ｉ．ＤｕＰｏｎｔ  ｄｅ  Ｎｅｍｏｕｒｓ  ＆  Ｃｏ．，Ｉｎｃ．から入手可能なＺｏｎｙｌ  ＦＳＮ  Ｆｌｕｏｒｏｓｕｒｆａｃｔａｎｔ（ペルフルオロアルキルエトキシレートと記載）、３ＭのＩｎｄｕｓｔｒｉａｌ  Ｃｈｅｍｉｃａｌ  Ｐｒｏｄｕｃｔｓ  Ｄｉｖｉｓｉｏｎから入手可能なＦｌｕｏｒａｄ  ＦＣ−４３０（フルオロ脂肪族ポリマーエステルと記載）、及びＩｍｐｅｒｉａｌ  Ｃｈｅｍｉｃａｌ  Ｉｎｄｕｓｔｒｉｅｓから入手可能なＡＴＳＵＲＦフッ素系界面活性剤が含まれるが、これに限定されない。他の例示的な界面活性剤には、アルコキシシラン（ポリアルキレンオキシド変性ヘプタメチルトリシロキサン）、エーテル（アリルオキシポリエチレングリコールメチルエーテル、ポリオキシエチレンセチルエーテル）、ポリジメチルシロキサン、ポリエーテル変性ポリジメチルシロキサン、ポリエステル変性ポリジメチルシロキサン、ヘキサジメチルシラン、ヘキサジメチルジシラザン、モノオレイン酸ポリオキシエチレンソルビタン、エチレングリコールベースの水溶性エチレンオキシド付加物、プロピレングリコールベースの水溶性エチレンオキシド−プロピレンオキシド付加物、ポリカルボン酸（少なくとも３個の炭素原子を有するジカルボン酸）、二量化カルボン酸、重合カルボン酸等が含まれるが、これに限定されない。
【００５２】
いくつかの例によれば、フラックスはまた、少量の他の成分、例えば殺生物剤、フィラー、染料、発泡剤、消泡剤及び安定剤を含んでいてもよい。使用されるこれらの他の物質の正確な量は変化してもよく、典型的には、フラックスの約１質量％〜２質量％未満である。
【００５３】
いくつかの例によれば、フラックスはまた、液体、ペースト、固体を含む様々な形態をとってもよく、又は他の形態をとってもよい。いくつかの例において、フラックスは、フラックスがブラッシング、コーティング、スプレー、スプレー・コーティング、ディッピング、ローリング又は他の方法により付着させられうるようパッケージされてもよい。
【００５４】
他の例において、フラックスは、フラックスの適用がペン先を表面に接触させることにより達成されうるように、ペン型デバイス内にパッケージされてもよい。いくつかの例において、ペン型デバイスは、表面に接触する前にフラックスを融解できるよう加熱された先端部を含んでいてもよい。いくつかの例において、フラックスは、グルーガンと類似したデバイス内に充填されてもよく、加熱後に所望の表面上に付着させられてもよい。本明細書に開示のフラックスの付着に好適な方法を選択することは、本開示の利点を鑑みて、当業者の能力の範囲内だと考えられる。
【００５５】
いくつかの例によれば、本明細書に開示のフラックスは、２つ以上の接合部が接続された多くの異なる部品とともに使用できる。例示的な用途には、配管用途、ろう付け用途、及びはんだ付け用途が含まれる。特定の一用途において、フラックスは、光起電性ワイヤー、光起電性リボン、及びプリント基板の相互接続部を含むが、これに限定されない電気部品及び導電体とともに使用できる。
【００５６】
いくつかの例において、フラックスは、２種以上の材料を含む部品とともに使用できる。例えば、フラックスは、同時押出された、内部の第１の材料及び外部の第２の材料を含むワイヤーとともに使用できる。他の例において、フラックスは、合金、ラミネート、複合材料及び２種以上の材料を含む他の部品とともに使用できる。いくつかの例において、本明細書に開示のフラックスは、板金物、例えば食缶、屋根雨押え、排水溝及び自動車用ラジエータにおける接合部においても使用できる。いくつかの例において、本明細書に開示のフラックスは、宝石類及び小さな機械部品を結合するはんだ付け操作において使用できる。例えば、フラックスは、ステンドグラス加工において鉛ケイム及び銅箔を接合するためのはんだ付けにおいて使用できる。追加の用途は、以下でより詳細に論じる。
【００５７】
いくつかの例によれば、本明細書に開示のフラックスは、保護コーティングとして使用できる。例えば、機械又は電気部品は、部品の表面の酸化を防止するため、フラックスでコートされていてもよい。フラックスは、部品の使用前に除去されてもよく、フラックスが部品の意図される機能を妨げない場合には、部品上に残されてもよい。
【００５８】
いくつかの例によれば、本明細書に開示のフラックスは、層で付着させられてもよい。いくつかの例において、２種以上の異なるタイプのフラックスの層が付着させられてもよい。例えば、水溶性フラックスを多湿の環境から保護するために、非水溶性フラックスを水溶性フラックス上に付着させることが所望されてもよい。各層の正確な量は、フラックスが付着させられる部分の総質量に対して約０．０１質量％から約１０質量％、より具体的には約０．１質量％から約５質量％で変化してもよい。フラックスの層の総量は、約０．２質量％から約４質量％で変化してもよいが、選択される量は、フラックスの意図される用途に応じてより薄い又はより厚い総厚さを提供するために、より多くても少なくてもよい。フラックスを薄い層、例えば約２００ミクロン以下で付着させる例において、フラックス層は透明であってもよく、例えば、表面上の保護コーティングとして使用できる。本開示の利点を鑑みて、連結又は接合される表面の性質に応じて、より多い又は少ないフラックスが必要とされうることが当業者により認められると考えられる。例えば、材料が最小限酸化しやすい又は酸化しやすくない場合、フラックスの分子層又は複数の分子層が、例えば真空等において表面上に付着させられてもよい。
【００５９】
いくつかの例によれば、フラックスフィルムが提供される。いくつかの例において、フラックスフィルムは、フラックスを所望の厚さでバッキング又は担体上に付着させることにより製造できる。乾燥後、フィルムは、バッキング又は担体から剥離又は除去し、所望の表面上に付着させうる。一用途において、フィルムは、複合材を形成するよう表面に重ね合わされうる。例えば、フラックスフィルムは、プリント基板に重ね合わされうる。いくつかの例において、フラックスフィルムは、フラックス・パターンを創出するためにフォトイメージ化されうる。電気部品を、パターニングされたフラックス上で所望の領域に配置し、次にはんだ付けできる。
【００６０】
いくつかの例によれば、本明細書に開示のフラックスは、多くの異なるタイプの電気及び機械部品とともに使用できる。いくつかの例において、プリント基板を生成するために使用されるはんだ付け処理において、電気部品の導線、例えば、金又は金でコートされた導線は、基板の穴を貫通し、基板の反対側の導電接点と接触して配置されてもよく、且つ／又は、リードレスチップ部品が接着剤で基板の下側に取付けられる。次に、可撓性フラックスが、スプレー又はウェーブ法により基板に適用されてもよい。フラックスは、基板の表面をコートし、酸化物を除去し、且つ／又は、洗浄された金属表面の再酸化を防止するために適用できる。予熱中に、フラックスの流体成分が蒸発させられるか、さもなければ除去されてもよく、はんだ付け中に、第１の成分及び任意選択で第２の成分が特性の様相を変化させてもよく、例えば、融解する又は粘度を変化させてもよい。例えば、ロジン又はレジンは、硬質、非粘着性、疎水性のレジン状の層を形成してもよい。かかる熱処理は、高い表面絶縁抵抗を提供してもよく、これは、導電性はんだ接続の信頼性を高める。
【００６１】
いくつかの例によれば、本明細書に開示のフラックスは、引線とともに使用できる。引線は、従来の伸線法を使用して製造できる。例えば、金属を加熱し、ダイを通して引くか押すかしてもよい。引かれたワイヤーは、ドラムの周囲に巻かれてもよい。連続伸線構成において、ワイヤーが連続的に通過する一連のダイを使用できる。各ダイ間のフィーディングの問題は、各ダイ間のブロックを使用することにより解決され、結果としてワイヤーが排出されるとそれはブロックの周囲に巻かれ、次のダイへと誘導される。ブロックのスピードは連続的に増加してもよく、結果として引きによる伸びが巻き取られ、スリップも考慮される。引線は、コーティング又は絶縁体、例えばゴム、プラスチック等で被覆されてもよい。引線は、単線であってもよく、撚り線であってもよい。ワイヤーの選択された部分又は表面は、本明細書に開示のフラックスのうちの１つ又は複数でプレコートされていてもよい。或いは、本明細書に開示のフラックスは、引線との使用のためにエンドユーザーにより選択されてもよい。いくつかの例において、引線は、プレコートされ、所望の形状に曲げられていてもよい。
【００６２】
いくつかの例によれば、フラックスは、混合物を形成するよう、選択された表面上への付着前又は付着後に追加の材料と組み合わされる。好適な追加の材料には、金属及び金属合金、セラミックス、粉末、フィラー、粒子、バインダー、はんだ合金等が含まれるが、これに限定されない。いくつかの例において、追加の材料はフラックス内に混合させられてもよく、次に混合物は表面上に付着させられてもよい。いくつかの例において、フラックスコーティングは付着させられ、次にかかる追加の材料に含浸させられてもよい。
【００６３】
いくつかの例によれば、フラックスは、所望の表面へのフラックスの送達を容易にするために使用できる担体内に充填されてもよい。例えば、フラックスは、例えばテープと類似したストリップの形態の担体内に充填されてもよく、ストリップ全体がはんだ付け前の接合部の周囲に巻き付けられてもよい。他の担体手段には、スクリム、網、メッシュ、ポリマー網目等が含まれるが、これに限定されない。
【００６４】
いくつかの例によれば、本明細書に開示のフラックスは、はんだプリフォームとともに使用できる。はんだプリフォームは、座金、スリーブ、カラー、及び長方形を含むが、これに限定されない様々な形状をとってもよい。はんだプリフォームに好適な追加の形状及び構成は、本開示の利点を鑑みて、当業者により容易に選択されると考えられる。
【００６５】
いくつかの例によれば、本明細書に開示のフラックスは、２つ以上の金属管を接合するために使用できる。例えば、飲料水の送達に一般に使用される銅管は、本明細書に開示のフラックスを好適なはんだ、例えば銀系はんだなどの鉛フリーはんだとともに使用して接合できる。いくつかの例において、銅管は、選択された部分上で、例えば両端でプレコートされていてもよく、結果として、はんだ付け前にエンドユーザーによりフラックスが添加される必要がなくなる。他の例において、銅管の外表面全体がフラックスでプレコートされていてもよく、結果として、管が所望の位置で切断された場合でも、はんだ付けされた管の末端も依然としてフラックスを含有する。他の例において、フラックスは、はんだ付け前にエンドユーザーにより管上にコートされてもよい。金属管を接合するために本明細書に開示のフラックスを使用することは、本開示の利点を鑑みて、当業者の能力の範囲内だと考えられる。
【００６６】
いくつかの例によれば、本明細書に開示のフラックスの可撓性は、非円形断面を有する部分についてフラックスを有用なものとする。例えば、ほとんどのワイヤーは形態が円筒状であり、円形断面を有する。円形断面は、非連続的表面を有しない。対照的に、長方形、三角形又は他の非円形断面を有する部分は、鋭角を有しうる。従来のフラックスは、非円形断面を有する部分上に使用されるときには、はがれ落ち及び割れをもたらすフラックスの脆性ゆえに、必ずしも有用ではなかった。本明細書に開示のフラックス可撓性は、フラックスが、非円形断面を有する部分にコートされ、部分の角におけるフラックスの実質的なはがれ落ち又は割れなしにそれとともに使用されることを可能にする。フラックスを非円形状部品とともに使用するとき、非円形部品の表面積が円形部品の表面積と比較して大きくなりうるにしたがって、フラックスの量を増加させることが可能であってもよい。フラックスは、部分全体にコートされてもよく、部分の一部にコートされてもよい。本開示の利点を鑑みて、他の形状、例えば星形、リボン形、のこぎり歯形等もまた、本明細書に開示のフラックスとともに使用できることが当業者により認められると考えられる。かかる追加の形状は、本開示の利点を鑑みて、当業者により容易に選択されると考えられる。
【００６７】
いくつかの例において、フラックスは、最終形状を形成するよう実質的に圧縮されうるはんだ粉末のためのバインダーとして使用できる。最終形状は、はんだのプリフォームとして使用されると考えられる。これは、複雑なネット形状を成形するのに使用される粉末冶金又はセラミックプレス処理と類似する。
【００６８】
いくつかの例によれば、本明細書に開示のフラックスは、粉末をコートするために使用できる。この結果は、物理蒸着の変形形態、例えば流動層、及び浸漬技術により達成できる。かかる粉末は、強化はんだペースト配合物に理想的に好適である。かかる粉末はまた、他の材料、例えば粉末冶金において通常使用される材料に含浸させられてもよい。本明細書に開示のフラックスを使用して粉末をコートする好適な技術を選択することは、本開示の利点を鑑みて、当業者の能力の範囲内であると考えられる。
【００６９】
他の例によれば、本明細書に開示のフラックスは、様々な形状をとってもよい。例えば、フラックスは球体の形態で、例えば、ボール・グリッド・アレーの球体のための保護コーティングとして使用できる。フラックスは、異なる部分で一定の又は可変的な厚さを有する薄膜として使用できる。フラックスは、はんだ付け前に接合部の周囲に巻き付けられうるストリップ又はピースの形態で使用できる。かかるストリップは、任意選択で、少なくとも一時的にはんだストリップを適所に保持する接着剤等を含んでいてもよい。いくつかの例において、フラックスは、フレット（ＦＲＥＴ）腐食、例えば２つの表面がこすり合うことからの腐食による酸化を防止する又は減少させるのに好適な形態をとってもよい。
【００７０】
いくつかの例によれば、フラックスはまた、テレビ、携帯電話、プリンター、自動車電子部品、航空機電子部品、医療用電子部品、光電池、軍事用電気部品、ヒーター用導電体（リア・ウィンドウ・デフロスター）、フレキシブル回路及び２つ以上の部品を接続することが所望されうる他の電子デバイスを含むが、これに限定されない、数多くの異なる電気部品の生産において使用できる。
【００７１】
いくつかの例によれば、本明細書に開示のフラックスは、多くの異なる好適な方法を使用して調製できる。一例において、第１の成分及び第２の成分は、組み合わされ、融解される。いくつかの例において、第２の成分は、第１の成分の添加前に融解できる。次に、第３及び第４の成分、並びに任意選択で追加の成分を、第１及び第２の成分の混合物に添加できる。フラックスが液体形態をとる用途において、様々な成分を、様々な成分を分散又は溶解させるための溶媒、溶媒混合物又は溶媒系に添加できる。撹拌、振盪、ブレンド、ボルテックス、加熱等を、選択された溶媒、溶媒混合物又は共溶媒系中で様々な成分が混合及び／又は溶解する速度を増加させるために使用できる。
【００７２】
いくつかの例によれば、フラックスフィルムの製造方法が開示される。いくつかの例において、この方法は、フラックスを基材又は鋳型上に配置する、さもなければ付着させることを含む。付着に続いて、フラックスのフィルムは、独立したフラックスフィルムを提供するよう基材から除去されてもよい。いくつかの例において、フラックスで被覆された金属のフィルムを製造できる。金属フィルムは、好適な技術、例えば蒸着技術を使用して付着させられてもよい。いくつかの例において、金属粉末及び合金を含有するフラックスのワイヤーを製造できる。金属粉末及び合金は、付着前にフラックスと混合でき、又はフラックス並びに金属粉末及び合金をインサイチューで混合するストリームによりスプレー若しくは共スプレーできる。単独で又は金属若しくは合金とともにフラックスフィルムを製造するのに好適な技術は、本開示の利点を鑑みて、当業者により認識されると考えられる。
【００７３】
いくつかの例において、フラックスフィルムは、フォトイメージ化されうる。いくつかの例において、１種又は複数の金属フィラーを含むフラックスフィルムがフォトイメージ化されうる。いくつかの例において、様々な量の粘着性を含むフラックスフィルムが提供される。いくつかの例において、接着性部分を所望の表面に配置又は固着できるように、フラックスフィルムの一部のみが粘着性及び接着性である。他の例において、片側が粘着性であるフラックスフィルムが提供される。いくつかの例において、フラックスフィルムの両側が粘着性であってもよい。いくつかの例において、フラックスフィルムのそれぞれの側の全部ではないが少なくとも一部が粘着性であってもよい。いくつかの例において、本明細書に開示のフラックスを使用して、片側の少なくとも一部又は全部が粘着性だが、反対側は粘着性ではないはんだプリフォームを製造できる。
【００７４】
いくつかの例によれば、本明細書に開示のフラックスの実施形態は、１種又は複数のバインダー、例えば粉末、フィラー等と混合されてもよい。いくつかの例において、バインダーは、フラックスが加圧下で圧縮されるときにバインダーがフラックスを有効に結合できるような有効量で、フラックスと混合されてもよい。いくつかの例において、バインダーはまた、剥離剤、例えば、ダイに固着することを減少させる又は防止する離型剤として機能するよう選択されてもよい。好適なバインダーには、ポリビニルアルコール、ポリ（ビニルピロリドン）、セルロース（メチルセルロース、ヒドロキシプロピルメチルセルロース及び他の類似種）、脂肪酸及びそれらの誘導体（金属塩及び脂肪酸のポリマー）、並びに天然及び合成ワックスが含まれるが、これに限定されない。
【００７５】
いくつかの例によれば、フラックスの成分は、選択された溶媒中での所望の溶解性を付与するよう構成できる。いくつかの例において、本明細書に開示のフラックス配合物は、アルコール、例えばイソプロパノール、又は有機溶媒、例えば塩化メチレン、クロロホルム、酢酸エチル、ヘキサン若しくはそれらの混合物に可溶性であってもよい。加えて、疎水性溶媒、例えばジエチルエーテル、トルエン、イソパラフィン（ｉｓｏｐａｒ）又はそれらの混合物を使用できる。様々な固形分のかかるフラックスの溶液を、浸漬、スプレー、ブラッシング、蒸気、又は他の方法ではんだ材料をコートするために使用できる。本明細書に開示のフラックスの実施形態は、高い接着性を提供する。フラックスコーティングは、プリフォーム前駆材料に適用でき、例えばプリフォームが打ち抜かれる前のストリップ材料をプレコートできる。多くのプリフォーム・ジオメトリーについて、この結果は、コートされたプリフォームの製造において大きな利点である。いくつかの実施形態において、フラックスは、望ましくは、プリフォーム製造プロセスにおいて使用される他の洗浄溶媒には不溶性である。フラックスのいくつかの構成について、フラックスは、フラックスの溶解ではなく懸濁を容易にするために選択された溶媒に不溶性であってもよい。
【００７６】
いくつかの具体的な配合物は、本明細書に開示の技術の多くの特徴及び態様のうちのいくつかを更に例示するために、以下でより詳細に論じる。実施例において使用される様々な成分が、数多くの異なるソースから得られてもよい。例えば、ロジン誘導体は、Ｅａｓｔｍａｎ  Ｃｏｍｐａｎｙ、Ｋｉｎｇｓｐｏｒｔ、Ｔｅｎｎｅｓｓｅｅ（Ｆｏｒａｌ  ＡＸ、Ｄｙｍｅｒｅｘ、及びＰｏｌｙ−Ｐａｌｅ（商標））及びＰｉｎｅ  ｃｈｅｍｉｃａｌｓ  Ｃｈｉｎａ（ロジン酸／無水物付加物）から市販されている。Ｖｅｒｓａｍｉｄ  ９４０及びＶｅｒｓａｍｉｄ  ７５０は、Ｃｏｇｎｉｓ（Ｃｉｎｃｉｎｎａｔｉ，ＯＨ）から市販されている。ＷＷ  Ｇｕｍ  Ｒｅｓｉｎは、ＰＤＭ（Ｗｉｌｍｉｎｇｔｏｎ，ＤＥ）から市販されている。Ａｒａｋａｗａ  ＫＥ−６０４、ＫＲ−６１０、及びＭａｌｋｙｄシリーズは、Ａｒａｋａｗａ  Ｃｈｅｍｉｃａｌ（日本）から市販されている。ＡＣ−５１２０レジンは、Ｈｏｎｅｙｗｅｌｌ（Ｍｏｒｒｉｓｔｏｗｎ，ＮＪ）から市販されている。アジピン酸は、Ｐｆｉｚｅｒ  Ｃｈｅｍｉｃａｌ（Ｎｅｗ  Ｙｏｒｋ，ＮＹ）から市販されている。スベリン酸は、Ａｌｄｒｉｃｈ  Ｃｈｅｍｉｃａｌ（Ｓｔ．Ｌｏｕｉｓ，ＭＯ）から市販されている。シクロヘキシルアミンＨＣｌは、Ｕｂｉｃｈｅｍ（ＵＫ）から市販されている。ポリプロピレングリコールジグリシジルエーテル及びトリメチロールプロパントリグリシジルエーテルは、Ａｌｄｒｉｃｈ  Ｃｈｅｍｉｃａｌｓ（ＵＳＡ）から市販されている。界面活性剤は、ＢＹＫ  Ｉｎｃ．（Ｗａｌｌｉｎｇｆｏｒｄ  ＣＡ）から入手可能である。Ｉｒｇａｃｕｒｅ及びＣｉｂａシリーズ光増感剤は、ＢＡＳＦ（Ｐｏｒｔ  Ａｒｔｈｕｒ  Ｔａｘａｓ）から入手可能である。
【００７７】
本明細書に記載の実施形態を、本質的に例示的であり、本開示の範囲を限定することを意図しない以下の実施例を通じて更に例示する。
【実施例１】
【００７８】
ロジン無水物付加物（マレイン化ロジン）、重合ロジン（Ｄｙｍｅｒｅｘ）、Ａｒａｋａｗａ  ＫＲ−６０４（又はＡｒａｋａｗａ  ＫＲ−６１２）、アジピン酸及びスベリン酸を組み合わせることにより、可撓性、非粘着性フラックスを調製した。フラックスを調製するために使用された方法は以下のとおりだった。レジン及び／又はロジンの量を量り、加熱ジャケットを備える清浄な混合タンクに添加した。混合物を、成分の過熱を回避するため、１３０〜１４０℃まで緩徐に加熱した。約半分のレジンが融解したとき、混合を開始した。レジン類を１３０〜１４０℃で完全に融解させた。所望の量の有機酸を量り分け、すべての固体が溶解するまで混合タンクに添加した。所望の量の可塑剤（存在する場合）を量り分け、混合タンクに添加し、混合物を約１０分間混合した。得られた混合物を貯蔵容器に移す又は金属リボン若しくはワイヤーをコートするために使用した。固化されたフラックスを、使用前に再融解できる。固体フラックスはまた、プリフォーム、はんだ粉末、（プリフォームを打ち抜くための）はんだホイル、複合金属リボン、固体はんだワイヤー等をコートするためにフラックスをスプレーできるよう、好適な溶媒中に溶解されてもよい。同様に、あらかじめ質量測定された成分を溶媒又は溶媒混合物中に室温で溶解させることにより、フラックスを調製できる。フラックス対溶媒比は、所望の用途に応じて調整されてもよい。
【００７９】
本実施例におけるフラックスは、２０質量％のロジン無水物付加物、３５質量％の重合ロジン（Ｄｙｍｅｒｅｘ）、２０質量％のＡｒａｋａｗａ  ＫＥ−６０４、２０質量％のアジピン酸及び５質量％のスベリン酸を含んでいた。
【００８０】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、曲げワイヤー試験の合格により決定されたとおり、良好だった。フラックスは、１９９８年３月のＩＰＣ−ＴＭ−６５０  Ｍｅｔｈｏｄ  ２．４．４４により特性評価したところ、ほぼ不粘着性だった。
【実施例２】
【００８１】
ロジン無水物、重合ロジン（Ｄｙｍｅｒｅｘ）、Ｆｏｒａｌ  ＡＸ、アジピン酸及びスベリン酸を組み合わせることにより、可撓性フラックスを実施例１に記載のとおり調製した。フラックスは、５５質量％の重合ロジン（Ｄｙｍｅｒｅｘ）、それぞれ１０質量％のロジン無水物付加物及びＦｏｒａｌ  ＡＸ、２０質量％のアジピン酸及び５質量％のスベリン酸を含んでいた。
【００８２】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、不粘着性だった。
【実施例３】
【００８３】
ロジンエステル、重合ロジン（Ｄｙｍｅｒｅｘ）、Ａｒａｋａｗａ  ＫＥ  ６０４、アジピン酸、及びスベリン酸を組み合わせることにより、可撓性フラックスを実施例１に記載のとおり調製した。フラックスは、２０質量％のロジンエステル、３５質量％のＤｙｍｅｒｅｘ、２０質量％のＡｒａｋａｗａ  ＫＥ６０４、２０質量％のアジピン酸及び５質量％のスベリン酸を含んでいた。
【００８４】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例４】
【００８５】
ロジン無水物、部分二量化ロジン（Ｐｏｌｙ−Ｐａｌｅ）、Ｆｏｒａｌ  ＡＸ、アジピン酸、及びスベリン酸を組み合わせることにより、可撓性フラックスを実施例１に記載のとおり調製した。フラックスは、１０質量％のロジン無水物、５５質量％のＰｏｌｙ−Ｐａｌｅ、１０質量％のＦｏｒａｌ  ＡＸ、２０質量％のアジピン酸及び５質量％のスベリン酸を含んでいた。
【００８６】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例５】
【００８７】
ロジン無水物、部分二量化ロジン（Ｐｏｌｙ−Ｐａｌｅ）、ｖｅｒｓａｍｉｄ  ９４０、アジピン酸、及びスベリン酸を組み合わせることにより、可撓性フラックスを実施例１に記載のとおり調製した。フラックスは、２０質量％のロジン無水物、５０質量％の重合ロジン（Ｄｙｍｅｒｅｘ）、５質量％のｖｅｒｓａｍｉｄ、２０質量％のアジピン酸及び５質量％のスベリン酸を含んでいた。
【００８８】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例６】
【００８９】
ロジン無水物、重合ロジン（Ｄｙｍｅｒｅｘ）、Ｆｏｒａｌ  ＡＸ  Ｅ、Ｖｅｒｓａｍｉｄ  ９４０、アジピン酸、及びスベリン酸を組み合わせることにより、可撓性フラックスを実施例１に記載のとおり調製した。フラックスは、２０質量％のロジン無水物、３０質量％の重合ロジン（Ｄｙｍｅｒｅｘ）、１０質量％のＦｏｒａｌ  ＡＸ  Ｅ、１５質量％のＶｅｒｓａｍｉｄ、２０質量％のアジピン酸及び５質量％のスベリン酸を含んでいた。
【００９０】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、わずかな粘着性だった。
【実施例７】
【００９１】
Ｖｅｒｓａｍｉｄ  ９４０、重合ロジン（Ｄｙｍｅｒｅｘ）、アジピン酸、及びスベリン酸を組み合わせることにより、可撓性フラックスを実施例１に記載のとおり調製した。フラックスは、５３質量％のＶｅｒｓａｍｉｄ  ９４０、２２質量％の重合ロジン（Ｄｙｍｅｒｅｘ）、２０質量％のアジピン酸及び５質量％のスベリン酸を含んでいた。
【００９２】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例８】
【００９３】
ロジン無水物、部分二量化ロジン（Ｐｏｌｙ−Ｐａｌｅ）、ＢＹＫ  ３１０、アジピン酸、及びスベリン酸を組み合わせることにより、可撓性フラックスを実施例１に記載のとおり調製した。フラックスは、２０質量％のロジン無水物、５０質量％の部分二量化ロジン（Ｐｏｌｙ−Ｐａｌｅ）、０．１質量％のＢＹＫ３１０、２４．９質量％のアジピン酸及び５質量％のスベリン酸を含んでいた。
【００９４】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例９】
【００９５】
Ｖｅｒｓａｍｉｄ  ９４０、ＫＥ６０４、部分二量化ロジン（Ｐｏｌｙ−Ｐａｌｅ）、ＢＹＫ  ３１０、アジピン酸、及びスベリン酸を組み合わせることにより、可撓性フラックスを実施例１に記載のとおり調製した。フラックスは、８．７質量％のｖｅｒｓａｍｉｄ、１５．７１質量％のＫＥ６０４、４２．１４質量％の部分二量化ロジン（Ｐｏｌｙ−Ｐａｌｅ）、１．４３質量％のＢＹＫ３１０、２６質量％のアジピン酸及び６．０２質量％のスベリン酸を含んでいた。
【００９６】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、非粘着性だった。
【実施例１０】
【００９７】
弱活性化ロジン無水物付加物、ポリプロピレングリコールジグリシジルエーテル、アジピン酸及びスベリン酸を組み合わせることにより、可撓性フラックスを実施例１に記載のとおり調製した。５０質量％のロジン無水物付加物、２５質量％のポリプロピレングリコールジグリシジルエーテル、２０質量％のアジピン酸及び５質量％のスベリン酸。
【００９８】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１１】
【００９９】
弱活性化ロジン無水物付加物、重合ロジン（Ｄｙｍｅｒｅｘ）、ポリプロピレングリコールジグリシジルエーテル、アジピン酸及びスベリン酸を組み合わせることにより、可撓性フラックスを実施例１に記載のとおり調製した。３５質量％の重合ロジン（Ｄｙｍｅｒｅｘ）、２０質量％のロジン無水物付加物、１０質量％のポリプロピレングリコールジグリシジルエーテル、２０質量％のアジピン酸及び５質量％のスベリン酸。
【０１００】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１２】
【０１０１】
弱活性化ロジン無水物付加物、トリメチロールプロパントリグリシジルエーテル、アジピン酸及びスベリン酸を組み合わせることにより、可撓性フラックスを実施例１に記載のとおり調製した。６０質量％のロジン無水物付加物、２０質量％のポリプロピレングリコールジグリシジルエーテル、１５質量％のアジピン酸及び５質量％のスベリン酸。
【０１０２】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１３】
【０１０３】
弱活性化ロジン無水物付加物、重合ロジン（Ｄｙｍｅｒｅｘ）、トリメチロールプロパントリグリシジルエーテル、アジピン酸及びスベリン酸を組み合わせることにより、可撓性フラックスを実施例１に記載のとおり調製した。３５質量％の重合ロジン（Ｄｙｍｅｒｅｘ）、３０質量％のロジン無水物付加物、１０質量％のトリメチロールプロパントリグリシジルエーテル、２０質量％のアジピン酸及び５質量％のスベリン酸。
【０１０４】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１４】
【０１０５】
弱活性化ロジン無水物付加物、ポリプロピレングリコールジグリシジルエーテル、Ｉｒｇａｃｕｒｅ  １８４（又はＣｉｂａ  ｄａｒｏｃｕｒｅ（登録商標）１１７３）、アジピン酸及びスベリン酸を組み合わせることにより、可撓性ＵＶ硬化性フラックスを実施例１に記載のとおり調製した。４８質量％のロジン無水物付加物、２４質量％のポリプロピレングリコールジグリシジルエーテル、３質量％のＣｉｂａ  ｄａｒｏｃｕｒｅ（登録商標）１１７３、２０質量％のアジピン酸及び５質量％のスベリン酸。
【０１０６】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１５】
【０１０７】
弱活性化ロジン無水物付加物、重合ロジン（重合ロジン（Ｄｙｍｅｒｅｘ））、トリメチロールプロパントリグリシジルエーテル、Ｉｒｇａｃｕｒｅ  １８４（又はＣｉｂａ  ｄａｒｏｃｕｒｅ（登録商標）１１７３）、アジピン酸及びスベリン酸を組み合わせることにより、可撓性ＵＶ硬化性フラックスを実施例１に記載のとおり調製した。３０質量％の重合ロジン（Ｄｙｍｅｒｅｘ）、３０質量％のロジン無水物付加物、１０質量％のトリメチロールプロパントリグリシジルエーテル、５質量％のＩｒｇａｃｕｒｅ  １８４（又はＣｉｂａ  ｄａｒｏｃｕｒｅ（登録商標）１１７３）、２０質量％のアジピン酸及び５質量％のスベリン酸。
【０１０８】
フラックスの弾性を、ワイヤーを３６０°超曲げること並びにワイヤーを３６０°超ねじること並びに割れ、剥離及び接着を検査することにより試験した。この実施例におけるフラックスの弾性及び接着性は、良好だった。フラックスは、１９９８年３月のＩＰＣ−ＴＭ−６５０  Ｍｅｔｈｏｄ  ２．４．４４により特性評価したところ、粘着性だった。
【実施例１６】
【０１０９】
ロジン無水物付加物の代わりにｍａｌｋｙｄレジンを使用したことを除き、実施例１を繰り返した。フラックスは、１９９８年３月のＩＰＣ−ＴＭ−６５０試験法２．４．４４により、不粘着性だった。
【実施例１７】
【０１１０】
ロジン無水物付加物の代わりにｍａｌｋｙｄレジンを使用したことを除き、実施例２を繰り返した。フラックスは、１９９８年３月のＩＰＣ−ＴＭ−６５０試験法２．４．４４により、不粘着性だった。
【実施例１８】
【０１１１】
ＢＹＫ３１０の代わりにポリ（ビニルピロリドン）Ｋ３０を使用したことを除き、実施例９を繰り返した。フラックスは、１９９８年３月のＩＰＣ−ＴＭ−６５０試験法２．４．４４により、不粘着性だった。
【実施例１９】
【０１１２】
ＢＹＫ３１０の代わりにＢＹＫ４５１０を使用したことを除き、実施例９を繰り返した。フラックスは、１９９８年３月のＩＰＣ−ＴＭ−６５０試験法２．４．４４により、不粘着性だった。
【実施例２０】
【０１１３】
ＢＹＫ３１０の代わりにＢＹＫ３０７を使用したことを除き、実施例９を繰り返した。フラックスは、１９９８年３月のＩＰＣ−ＴＭ−６５０試験法２．４．４４により、不粘着性だった。
【実施例２１】
【０１１４】
ポリ（ビニルピロリドン）Ｋ３０の量を５質量％増加させたことを除き、実施例１８を繰り返した。それに従い、アジピン酸量を減少させた。フラックスは、１９９８年３月のＩＰＣ−ＴＭ−６５０試験法２．４．４４により、不粘着性だった。
【０１１５】
本明細書において論じられた組成物及び方法の実施形態は、本明細書に記載した詳細な構成及び構成要素の配置への適用に限定されないことが認められるべきである。様々な態様が、他の実施形態において実施可能であり、様々な手法で実践又は実行可能である。具体的な実施の例は、例示の目的のためのみに本明細書において提供され、限定を意図してはいない。特に、任意の１つ又は複数の実施形態と関連して論じられた作用、要素及び特徴を、任意の他の実施形態における類似の役割から排除することは意図しない。
【０１１６】
また、本明細書において使用される表現及び用語は説明を目的とし、限定とみなされるべきではない。単数形で言及される本明細書に記載の組成物及び方法の実施形態又は要素又は作用への任意の言及はまた、複数のこれら要素を含む実施形態を包含しうるのであり、本明細書に記載の任意の実施形態又は要素又は作用への複数形での任意の言及はまた、単一の要素のみを含む実施形態を包含しうる。単数形又は複数形での言及は、本開示のシステム又は方法、それらの構成要素、作用、又は要素を限定することを意図しない。「含む（ｉｎｃｌｕｄｉｎｇ）」、「含む（ｃｏｍｐｒｉｓｉｎｇ）、「有する（ｈａｖｉｎｇ）」、「含有する（ｃｏｎｔａｉｎｉｎｇ)」、「伴う（ｉｎｖｏｌｖｉｎｇ)」、及びそれらの変化形の本明細書における使用は、その後に列挙された項目及びそれらの等価物を、追加の項目とともに包含することを意図する。「又は」への言及は非排他的であると解釈されうるのであり、「又は」を使用して記載される任意の用語は、記載された用語のうちの単一のもの、複数のもの、及びすべてのもののうちの任意のものを示しうる。方向又は相対位置への任意の言及は、説明の便宜を図るものであり、本発明の組成物、デバイス及び方法又はそれらの構成要素を任意の１つの位置的又は空間的方向に限定することを意図しない。
【０１１７】
したがって、少なくとも１つの実施形態の複数の態様を説明してきたが、様々な変更、修正及び改良を当業者が容易に着想するであろうことが認められるべきである。かかる変更、修正及び改良は、本開示の一部であることが意図され、本開示の範囲内であることが意図される。したがって、以上の記載はあくまで例であり、本開示の範囲は、添付の特許請求の範囲及びそれらの均等物の適切な解釈から決定されるべきである。